(57)【要約】  本発明の繊維強化樹脂用紡績糸は、天然植物繊維と合成繊維との混紡糸（３ａ，３ｂ）であり、前記合成繊維はＦＲＰにしたときにマトリックス樹脂となる熱可塑性合成繊維である。本発明の繊維強化樹脂用中間体は、前記の繊維強化樹脂用紡績糸を、織物、編物、多軸挿入たて編物、又は組み物とする。本発明の繊維強化樹脂成形体は、前記の繊維強化樹脂用中間体を、前記合成繊維の融点以上の金型温度に加熱してプレス成形するか又は前記の繊維強化樹脂用紡績糸を少なくとも一方向に配列し、前記合成繊維の融点以上の金型温度で加熱してプレス成形する。これにより天然植物繊維と合成繊維との一体性がよく、成形性がよい繊維強化樹脂用紡績糸をコスト安く得ること、並びに中間体及びこれを用いた繊維強化樹脂成形体を提供する。
2011062007.tif 000002
【特許請求の範囲】
【請求項１】
天然植物繊維と合成繊維を含む繊維強化樹脂（ＦＲＰ）用紡績糸であって、
前記天然植物繊維と前記合成繊維は混紡糸であり、
前記合成繊維はＦＲＰにしたときにマトリックス樹脂となる熱可塑性合成繊維であることを特徴とする繊維強化樹脂用紡績糸。
【請求項２】
前記天然植物繊維は、木綿、麻、カポック及び竹から選ばれる少なくとも一つの繊維である請求項１に記載の繊維強化樹脂用紡績糸。
【請求項３】
前記熱可塑性合成繊維を構成する樹脂の融点は、９０℃以上２００℃以下である請求項１に記載の繊維強化樹脂用紡績糸。
【請求項４】
前記熱可塑性合成繊維は、ポリプロピレン（ＰＰ）、ポリエチレン（ＰＥ）、及びこれらの共重合体、共重合ポリエステル、共重合ポリアミド、ポリ塩化ビニル、共重合ポリアセタール、ポリ乳酸又はポリコハク酸ブチルの繊維である請求項１又は３に記載の繊維強化樹脂用紡績糸。
【請求項５】
前記天然植物繊維と、前記合成繊維の配合割合は、重量比で天然植物繊維糸：合成繊維＝８０：２０〜３０：７０の範囲である請求項１〜４のいずれかに記載の繊維強化樹脂用紡績糸。
【請求項６】
請求項１〜５のいずれか１項に記載の繊維強化樹脂用紡績糸を、織物、編物、多軸挿入たて編物、又は組み物とした繊維強化樹脂用中間体。
【請求項７】
請求項６に記載の繊維強化樹脂用中間体を、前記合成繊維の融点以上の金型温度に加熱してプレス成形した繊維強化樹脂成形体。
【請求項８】
請求項１〜５のいずれか１項に記載の繊維強化樹脂用紡績糸を少なくとも一方向に配列し、前記合成繊維の融点以上の金型温度で加熱してプレス成形した繊維強化樹脂成形体。
【発明の詳細な説明】
【技術分野】
【０００１】
本発明は、天然植物繊維を含む繊維強化樹脂用紡績糸と中間体及びこれを用いた繊維強化樹脂成形体に関する。
【背景技術】
【０００２】
自動車や飛行機、車両などの内装にはプラスチックが使用され、金属に比較して軽量化されている。プラスチックだけでは強度が不足するため、プラスチックにガラスの短繊維（一定の長さにカットしたもの）を混入している。しかし廃棄したときに、焼却炉で燃焼させると、プラスチックは分解してＣＯ2と水になるが、ガラスは溶融して固まり、焼却炉内部に付着する。これにより焼却炉の寿命が著しく低下するといった問題が懸念されている。ガラスのような高い強度を持つ材料として、炭素繊維が知られているが、高価で実用的用途には使用できない問題がある。【０００３】
そこで、近年天然植物繊維による繊維強化熱可塑性樹脂成形体（ＦＲＴＰ）は社会的に関心が高まっている。これは、リサイクル可能であり、その中でマテリアルリサイクルとして繰り返し使用可能であること、サーマルリサイクルとして燃焼時に有毒ガスがでないこと、エネルギー問題による移動体の軽量化が可能であり、軽量化することで燃費を向上できること、天然植物繊維は光合成時に二酸化炭素をその内部に吸収し、燃焼させても排出される二酸化炭素は元と変わらないことから、環境問題を起こさないことが挙げられる。【０００４】
補強繊維に天然植物繊維を用いた繊維強化樹脂は、特許文献１〜２に提案されている。特許文献１には、麻繊維の短繊維を不織布、織物、編物に加工して繊維補強樹脂にすることが記載され、特許文献２には、ケナフ繊維の短繊維を不織布、織物に加工して繊維補強樹脂にすることが記載されている。【０００５】
さらに本発明者らは、麻などの天然植物繊維糸と合成樹脂フィルムとを溶融一体化した繊維強化樹脂成形体を提案し（特許文献３）、また、麻などの天然植物繊維糸の周囲に合成樹脂繊維糸を被覆するように巻きつけたカバーリング糸を繊維強化樹脂成形体用複合糸にすることを提案した（特許文献４）。【０００６】
しかし、特許文献１〜２に記載の発明は、麻繊維やケナフ繊維の短繊維を用いて不織布、織物、編物に加工し、樹脂と溶融混合するか含浸して繊維強化樹脂（ＦＲＰ）にするため、繊維内部に樹脂が浸透しにくく、大掛かりな装置が必要であり、成形も容易でないという問題があった。特に、天然植物繊維は、ガラス繊維や炭素繊維に比べて分解温度が低く、マトリックス樹脂となる熱可塑性樹脂を浸透容易となる粘度にまで加熱することができず、浸透性の問題が非常に重要であった。【０００７】
また、本発明者らは、特許文献３に記載の発明においては合成樹脂フィルムを溶融させて天然植物繊維糸内に均一に含浸させることが困難であり、特許文献４に記載の発明はカバーリング糸を製造するためのコストが高いうえ、多軸挿入たて編物にする際に、カバーリングに使う合成樹脂フィルムがピンテンターなどに引っ掛かりやすく、生産性低下の問題があることを見出している。
【先行技術文献】
【特許文献】
【０００８】
【特許文献１】特開２００４−１４３４０１号公報
【特許文献２】特開２００４−１４９９３０号公報
【特許文献３】特開２００７−１３８３６１号公報
【特許文献４】特開２００８−２４０１９３号公報
【発明の概要】
【発明が解決しようとする課題】
【０００９】
本発明は、前記問題を解決するため、天然植物繊維と合成繊維との一体性がよく、天然植物繊維内部に樹脂が均一に浸透し易く、成形性がよい繊維強化樹脂用紡績糸をコスト安く得ること、並びに中間体及びこれを用いた繊維強化樹脂成形体を提供する。
【課題を解決するための手段】
【００１０】
本発明の繊維強化樹脂用紡績糸は、天然植物繊維と合成繊維を含む繊維強化樹脂（ＦＲＰ）用紡績糸であって、前記天然植物繊維と前記合成繊維は混紡糸であり、前記合成繊維はＦＲＰにしたときにマトリックス樹脂となる熱可塑性合成繊維であることを特徴とする。【００１１】
本発明の繊維強化樹脂用中間体は、前記の繊維強化樹脂用紡績糸を、織物、編物、多軸挿入たて編物、又は組み物としたことを特徴とする。【００１２】
本発明の繊維強化樹脂成形体は、前記の繊維強化樹脂用中間体を、前記合成繊維の融点以上の金型温度に加熱してプレス成形したことを特徴とする。【００１３】
本発明の別の繊維強化樹脂成形体は、前記の繊維強化樹脂用紡績糸を少なくとも一方向に配列し、前記合成繊維の融点以上の金型温度で加熱してプレス成形したことを特徴とする。
【発明の効果】
【００１４】
本発明は、天然植物繊維と合成繊維は混紡糸であり、合成繊維はＦＲＰにしたときにマトリックス樹脂となる熱可塑性合成繊維であることにより、合成繊維の融点以上に加熱したときに、合成繊維は溶融され、この溶融した熱可塑性合成樹脂が迅速かつ均一に天然植物繊維間に浸入し、天然植物繊維と溶融熱可塑性合成樹脂の複合一体化が効率的に行われる。すなわち、合成繊維は天然植物繊維と均一混合しているので、溶融した際に、天然植物繊維間に樹脂が浸透し易い。この結果、成形性がよく、均一な物性の繊維強化樹脂が得られる。また、天然植物繊維と合成繊維とは均一混合されているため一体性がよく、取り扱い性もよく、さらに生産性も向上できる。なお、天然植物繊維として木綿繊維と麻繊維を併用する場合など、少なくとも２種類以上の天然植物繊維を用いる場合、その混合比率が容易に変更できると共に、均一混合も可能となることから、混紡糸を用いる方法は、特に有用である。また、合成繊維を少なくとも２種類以上使用する場合も同様である。【００１５】
また、天然植物繊維を用いることから、廃棄の際の環境問題を解消することができる。さらに、天然植物繊維を合成繊維と混紡して紡績糸とすることで、連続繊維として扱うことが可能になり、成形体中の天然植物繊維の体積含有率（Ｖｆ）を向上させることが可能である。また、天然植物繊維特有の個体差や収穫された場所での差異などがあっても、紡績工程で混合されることにより安定した物性を得ることができる。
【図面の簡単な説明】
【００１６】
【図１】図１Ａ−Ｂは本発明の一実施形態における単糸使いの繊維強化樹脂用紡績糸の側面図である。
【図２】図２Ａ−Ｂは本発明の別の実施形態における繊維強化樹脂用紡績糸の側面図である。
【図３】図３Ａは、本発明の一実施形態における繊維強化樹脂用紡績糸を用いて、プレス法により成形体を成形する方法を示す斜視図、図３Ｂは同成形方法の斜視図、図３Ｃは同断面図である。
【図４】図４は本発明の応用例を示す多軸挿入たて編物の概念斜視図である。
【図５】図５Ａは本発明の実施例１におけるシート成形品の平面図、図５Ｂは同、シート成形品の引張試験片であり、図５Ｃは図５ＢのＩ−Ｉ断面図である。
【図６】図６は、実施例３における成形温度と引張強度の関係を示すグラフである。
【図７】図７は、実施例３における成形時間と引張強度の関係を示すグラフである。
【図８】図８は、実施例３における成形圧力と引張強度の関係を示すグラフである。
【発明を実施するための形態】
【００１７】
本発明においては、天然植物繊維と熱可塑性合成繊維とを混紡した紡績糸を使用する。この紡績糸を所定の方向に揃えて加熱プレス成形することにより、合成繊維は溶融してそのままＦＲＰのマトリックス樹脂となる。溶融した熱可塑性合成樹脂は迅速かつ均一に天然植物繊維間に浸入し、天然植物繊維と溶融熱可塑性合成樹脂の複合一体化が効率的に行われる。
【００１８】
本発明の繊維強化樹脂用紡績糸は、天然植物繊維と合成繊維を紡績工程で混紡して得る。一例として、紡績工程中の混打綿工程、カード工程、スライバーラップ工程、リボンラップ工程、練条工程及び粗紡工程から選ばれる少なくとも一つの工程で混紡する。紡績糸は、リング精紡においては所定の撚りを掛けて製造される。撚りを掛けない方法としては、オープンエンド紡績、結束紡績がある。本発明の混紡紡績糸は、どの方法によって製造したものであっても良い。
【００１９】
本発明で使用できる天然植物繊維は、一例として木綿繊維、亜麻（リネン）、ラミー、ケナフ又はジュート等の麻繊維、竹繊維、カポック等が挙げられる。木綿（コットン）は大量生産されていることからコスト安く入手できることから好ましい。リネン又はラミー等の麻繊維が好ましい。麻繊維は力学的性質が優れているため強化繊維として適しているとともに、原料供給も安定しているからである。前記麻繊維は乾燥してから成形するのが好ましいが、乾燥しないで平衡水分率を有する状態でも使用できる。平衡水分率であれば、強度を高く維持できるからである。天然植物繊維の好ましい繊維長は２０〜４００ｍｍである。具体的には、木綿繊維（コットン）として繊維長２０〜５０ｍｍが好ましく、麻繊維（ラミー）として、２０〜３００ｍｍが好ましい。この範囲の繊度及び繊維長であれば、ＦＲＰ用繊維として取り扱いやすく、混紡が容易となる。
【００２０】
本発明で使用できる熱可塑性合成繊維を構成する樹脂は、通常ＦＲＰのマトリックス樹脂として使用されている樹脂であって、かつ天然植物繊維の分解温度より低い融点を有する樹脂が好ましい。例えば天然植物繊維として木綿（コットン）又は麻繊維を使用する場合は、９０℃以上２００℃以下の融点を有する樹脂が好ましい。このような樹脂としては、例えばポリプロピレン（ＰＰ）、ポリエチレン（ＰＥ）、及びこれらの共重合体、共重合ポリエステル、共重合ポリアミド、ポリ塩化ビニル、共重合ポリアセタール、ポリ乳酸、ポリコハク酸ブチルなどがある。熱可塑性合成繊維の繊度及び繊維長は、天然植物繊維とほぼ同一の範囲のものを使用するのが好ましい。特に、天然繊維及び熱可塑性合成樹脂の繊維長を±２０ｍｍ程度の範囲内にするのが好ましい。
【００２１】
天然植物繊維と熱可塑性合成繊維の配合割合は、重量比で天然植物繊維：熱可塑性合成繊維＝８０：２０〜３０：７０の範囲が好ましい。この範囲であれば、天然植物繊維と、熱可塑性合成繊維が溶融した樹脂の複合一体化を効率よく行える。
【００２２】
前記混紡糸は、下記で示される撚り係数Ｋが２〜７の実撚りが掛けられていることが好ましい。
Ｋ＝ｔ／Ｓ1/2
但し、ｔは単位長さ２５．４ｍｍ当たりの撚り数、Ｓは綿番手、Ｓ1/2は
【数１】
2011062007.tif 000003
のことである。
撚り係数が前記の範囲であると、製造コストは安くでき、糸強力も高く、加工性や取り扱い性も良好である。
【００２３】
本発明の紡績糸の繊度は、綿番手で４〜１００番（５０〜１，５００ｄｔｅｘ）の範囲が好ましい。この範囲であると製造コストは安くでき、糸強力も高く、加工性や取り扱い性も良好である。
【００２４】
本発明は、混紡糸を単糸で使ってもよいし、複数本を引き揃えるか、又は複数本を撚り合わせて使用してもよい。このうち、単糸使い、又は複数本を引き揃えて使うのがコスト的には有利である。
【００２５】
本発明の繊維強化樹脂用糸は、糸そのものをロービング法などにより引き揃えてＦＲＰにすることができる。その他、織物、編物、多軸挿入たて編物、又は組み物とし、繊維強化樹脂用中間体とすることもできる。これらの中間体は、最終成形体に使用するためのプリプレグとすることもできる。織物、編物、多軸挿入たて編物は、シート状に成形して使用でき、組み物はパイプ状に成形して使用できる。織物及び編物の組織は、公知のいかなる組織でも使用できる。
【００２６】
このような成形体を製造するには、金型温度を、熱可塑性合成繊維を構成する樹脂の融点以上、前記天然植物繊維の分解温度以下に加熱して加圧成形する。また、繊維強化樹脂用糸を少なくとも一方向に配列し、金型温度を、熱可塑性合成繊維を構成する樹脂の融点以上、前記天然植物繊維の分解温度以下に加熱して加圧成形して繊維強化樹脂成形体を得ることもできる。特に、上記温度範囲であって、天然植物繊維中への熱可塑性樹脂の含浸性を考慮したうえで、なるべく高い温度で成形するのが好ましい。天然植物繊維として麻繊維を使用する場合は、金型温度として２００℃程度を越えない温度が好ましい。なお、熱可塑性合成繊維を構成する樹脂の融点が１２０℃程度のように、麻繊維の分解温度に比べ低い温度の場合には、融点温度から０℃〜５０℃程度高い温度で成形してもよい。
【００２７】
前記繊維強化熱可塑性樹脂成形体は、従来の公知の成形方法の使用が可能であり、ホットスタンピング法、プリプレグ成形法、プレス成形法等が挙げられる。
【００２８】
本発明の繊維強化樹脂用紡績糸は、複数本を引き揃えてシート状となるように配列するか、あるいは１本を折り返してシート状となるように配列する。紡績糸のシート状物は１枚でも良いし、複数枚でもよい。複数枚重ねる場合は、紡績糸の配列方向を変えてもよい。例えば、１枚目のシート状物の紡績糸の配列に対して、２枚目以降を３０°、４５°、６０°、９０°といった方向に紡績糸の配列方向を変えてもよい。このようにして配列したシート状物を、前記合成繊維の融点以上の金型温度で加熱してプレス成形して繊維強化樹脂成形体を得る。
【００２９】
次に図面を用いて説明する。図１Ａ−Ｂは本発明の一実施形態における単糸使いの繊維強化樹脂用紡績糸の側面図である。図１Ａの繊維強化樹脂用紡績糸１０は、天然植物繊維と熱可塑性合成繊維との混紡糸（Ｚ撚り）である。図１Ｂの繊維強化樹脂用紡績糸１１は、天然植物繊維と熱可塑性合成繊維との混紡糸（Ｓ撚り）である。本発明においては、撚り方向はどちらでもよい。
【００３０】
図２Ａ−Ｂは本発明の別の実施形態における繊維強化樹脂用紡績糸の側面図である。図２Ａの繊維強化樹脂用紡績糸１２は、天然植物繊維と熱可塑性合成繊維との混紡糸（下撚りＳ、上撚りＳ）である。図２Ｂの繊維強化樹脂用紡績糸１３は、天然植物繊維と熱可塑性合成繊維との混紡糸（下撚りＳ、上撚りＺ）である。なお、下撚り及び上撚りの撚り方の組合せは、特に制限はなく、いずれを用いても良い。
【００３１】
図３Ａは、本発明の一実施形態における繊維強化樹脂用紡績糸を用いて、プレス法により成形体を成形する方法を示す斜視図、図３Ｂは同成形方法の斜視図、図３Ｃは同断面図である。天然植物繊維と熱可塑性合成繊維からなる混紡紡績糸３ａ，３ｂをメタルフレーム２に一方向に巻き付ける。巻きつけ本数は、例えば幅２０ｍｍに対し２２０本、巻きつけ重量約７ｇとする。メタルフレーム２に一定間隔を置いて２箇所巻き付けた。この巻きつけた紡績糸３ａ，３ｂに、図４Ｂに示すように、熱プレス金型４，５によって加熱加圧し、溶融一体化させる。熱可塑性合成繊維としてポリプロピレン（ＰＰ）短繊維（３８ｍｍ長）を用いる場合、その融点は約１７０℃である。天然植物繊維糸として木綿繊維を用いる場合、その分解温度は約２３５℃である。このような場合、金型温度は１８０〜２２０℃、圧力は１〜２０ＭＰａ、加熱成形時間は０．５〜２０分程度であり、特に金型温度は１８０〜２１０℃、圧力は２〜８ＭＰａ、加熱成形時間は２〜１０分程度が好ましい。
【００３２】
図４は、多軸挿入たて編物の概念斜視図である。複数の方向に各々配列された繊維強化樹脂用紡績糸１ａ〜１ｆは、編針６に掛けられたステッチング糸７，８によって厚さ方向にステッチング（結束）され、一体化されている。このような多軸挿入たて編物を繊維補強中間体とし、加熱プレス成形することもできる。この多軸状の積層シートは、多方向に補強効果の優れた繊維強化プラスチックを得ることが可能となる。ステッチング糸の代わりに、又は併用してバインダーを用いても良い。
【実施例】
【００３３】
以下実施例を用いて本発明を具体的に説明する。なお、本発明は下記の実施例に限定されるものではない。【００３４】
（実施例１）
（１）混紡紡績糸の作製
本実施例においては、図１に示すような構造の混紡紡績糸１０を作製した。天然植物繊維として、米国産の木綿繊維（平均繊維長２８ｍｍ）を使用し、熱可塑性合成繊維としてポリプロピレン（ダイワボウポリテック社製、商品名“ＰＮ−１７０３８”、単繊維繊度１．６ｄｔｅｘ，平均繊維長３８ｍｍ）繊維（ＰＰ繊維）を使用した。混紡方法は、練条工程において、各スライバーを所定の割合になるように混合して供給することにより混紡した。精紡はリング精紡とし、目標番手７番（綿番手）となるように混紡糸を製造した。【００３５】
（２）シート成形
得られた混紡紡績糸を用いて図３Ａ〜Ｃに示すプレス法により成形体を作製した。まず、メタルフレーム２に、紡績糸３ａ、３ｂを図３Ａのように一方向に巻きつけた。メタルフレームの長さは３８０ｍｍ、幅２６０ｍｍ、高さ２ｍｍであった。紡績糸３ａの本数は幅２０ｍｍに対し、上下それぞれ１１０本であり、合計２２０本とした。また、紡績糸３ｂも同様に合計２２０本とした。図３Ａに示すとおり、メタルフレーム２に一定間隔に２箇所巻き付けた。この巻きつけた糸に、図３Ｂ〜Ｃに示すように、熱プレス金型４，５によって巻き付け糸を加熱加圧し、溶融一体化させた。ＰＰ繊維の融点が１７０℃であったので、金型温度は２００℃に設定した。圧力は４ＭＰａ、成型時間を５分とした。得られたシート成形品の平面図を図５Ａに示す。中央はシート成形部２０、両端は繊維残部２１ａである。得られたシート成形品を長さ２００ｍｍにカットし、図５Ｂに示すシート成形部２０の引張試験片（長さ２００ｍｍ、幅２０ｍｍ、厚み約０．８ｍｍ）を作製した。図５Ｃは、図５ＢのＩ−Ｉ断面図であり、２１ｂは、樹脂中に埋め込まれた紡績糸である。なお、曲げ試験用試験片については、厚みを厚くする必要があるため、巻き付け本数を２倍（上下それぞれ２２０本、合計４４０本）にして同様に成形を行い、得られたシート成形品を、長さ５０ｍｍにカットし、曲げ試験片（長さ５０ｍｍ、幅２０ｍｍ、厚み約１．５ｍ）を得た。【００３６】
（３）物性の測定
糸物性と引張弾性率、引張強度、曲げ弾性率、曲げ強度を測定した。糸物性はＪＩＳＬ１０９５：１９９９に従って測定し、引張試験は、ＪＩＳ  Ｋ  ７０５４：１９９５に準じ、オートグラフ（島津製作所製：ＡＧ−ＩＳ）を用いて、つかみ具間距離１００ｍｍ、試験速度１ｍｍ／ｍｉｎで行った。曲げ試験は、ＪＩＳＫ７０１７：１９９９（３点曲げ試験）に準じ、支点間距離２４ｍｍ、試験速度１ｍｍ／ｍｉｎで行った。この実験の条件と結果を表１に示す。比較例として木綿１００ｗｔ％の紡績糸と、厚み２００μｍのＰＰフィルムを５０：５０の割合で使用し、フィルムスタック法によってシート成形した試験片の結果も示す。【００３７】
【表１】
2011062007.tif 000004
表１から明らかなとおり、本発明の実施例品は比較例品に比べて曲げ弾性率、曲げ強度がいずれも高かった。また、本発明の実施例品の混紡紡績糸は、取り扱い性がよく、成形性が良好であることも確認できた。【００３８】
（実施例２）
（１）混紡紡績糸の作製
本実施例においては、図１に示すような構造の混紡紡績糸１０を作製した。天然植物繊維として、米国産の木綿繊維（平均繊維長２８ｍｍ）、及び中国産の麻繊維（ラミー、平均繊維長３８ｍｍ）を使用し、熱可塑性合成繊維としてポリプロピレン（ダイワボウポリテック社製、商品名“ＰＮ−１７０３８”、単繊維繊度１．６ｄｔｅｘ，平均繊維長３８ｍｍ）繊維（ＰＰ繊維）を使用した。混紡方法は、練条工程において、各スライバーを所定の割合になるように混合して供給することにより混紡した。精紡はリング精紡とし、目標番手７番（綿番手）となるように混紡糸を製造した。【００３９】
（２）シート成形
成形時間を２分間として以外は、実施例１と同様の方法にてシート成形を行った。なお、曲げ試験片については、実施例１と同様に巻き付け本数を２倍にして作成した。【００４０】
（３）物性の測定
実施例１と同様の方法にて糸物性と引張弾性率、引張強度、曲げ弾性率、曲げ強度を測定した。この実験の結果を表２に示す。【００４１】
【表２】
2011062007.tif 000005
表２から明らかなとおり、本発明の実施例品は、引張弾性率、曲げ弾性率、曲げ強度がいずれも高かった。また、本発明の実施例品の混紡紡績糸は、取り扱い性がよく、成形性が良好であることも確認できた。【００４２】
（実施例３）
実施例１の実験番号１−１の混紡紡績糸を用いて、成形温度、成形時間、成形圧力の各条件の検討をした。図６に成形温度と引張強度の関係を示すグラフ、図７に成形時間と引張強度の関係を示すグラフ、図８に成形圧力と引張強度の関係を示すグラフを各々示す。【００４３】
図６から明らかなとおり成形温度（金型温度）は１８０〜２００℃が好ましかった。また、図７から明らかなとおり成形時間は２〜１０分であれば問題はなかった。また、図８から明らかなとおり成形圧力は２〜８ＭＰａの範囲であれば問題はなかった。
【符号の説明】
【００４４】
１ａ〜１ｆ，３ａ〜３ｂ，１０〜１３、２１ａ  繊維強化樹脂用紡績糸
２  メタルフレーム
４，５  熱プレス金型
６  編針
７，８  ステッチング糸
２１ｂ  樹脂中に埋め込まれた紡績糸
【図１】
2011062007.tif 000006
【図２】
2011062007.tif 000007
【図３】
2011062007.tif 000008
【図４】
2011062007.tif 000009
【図５】
2011062007.tif 000010
【図６】
2011062007.tif 000011
【図７】
2011062007.tif 000012
【図８】
2011062007.tif 000013
【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
天然植物繊維と熱可塑性合成繊維を含む繊維強化樹脂（ＦＲＰ）用紡績糸であって、
前記天然植物繊維と前記合成繊維は混紡糸であり、
前記合成繊維はＦＲＰにする際に溶融して天然植物繊維間に浸入し天然植物繊維と一体化し、ＦＲＰでマトリックス樹脂となる熱可塑性合成繊維であることを特徴とする繊維強化樹脂用紡績糸。
【請求項２】
前記天然植物繊維は、木綿、麻、カポック及び竹から選ばれる少なくとも一つの繊維である請求項１に記載の繊維強化樹脂用紡績糸。
【請求項３】
前記熱可塑性合成繊維を構成する樹脂の融点は、９０℃以上２００℃以下である請求項１に記載の繊維強化樹脂用紡績糸。
【請求項４】
前記熱可塑性合成繊維は、ポリプロピレン（ＰＰ）、ポリエチレン（ＰＥ）、及びこれらの共重合体、共重合ポリエステル、共重合ポリアミド、ポリ塩化ビニル、共重合ポリアセタール、ポリ乳酸又はポリコハク酸ブチルの繊維である請求項１又は３に記載の繊維強化樹脂用紡績糸。
【請求項５】
前記天然植物繊維と、前記合成繊維の配合割合は、重量比で天然植物繊維糸：合成繊維＝８０：２０〜３０：７０の範囲である請求項１〜４のいずれかに記載の繊維強化樹脂用紡績糸。
【請求項６】
請求項１〜５のいずれか１項に記載の繊維強化樹脂用紡績糸を、織物、編物、多軸挿入たて編物、又は組み物とした繊維強化樹脂用中間体。
【請求項７】
請求項６に記載の繊維強化樹脂用中間体を、前記合成繊維の融点以上の金型温度に加熱してプレス成形した繊維強化樹脂成形体。
【請求項８】
請求項１〜５のいずれか１項に記載の繊維強化樹脂用紡績糸を少なくとも一方向に配列し、前記合成繊維の融点以上の金型温度で加熱してプレス成形した繊維強化樹脂成形体。
【国際調査報告】
2011062007.tif 000014
2011062007.tif 000015
2011062007.tif 000016
2011062007.tif 000017